(57)【要約】  本発明は、濡れた床等に対する滑り止め性及び床等に対する非粘着性に優れた滑り止め加工された繊維加工品とその製造方法、ならびに濡れた床等に対する滑り止め性及び床等に対する非粘着性に優れた、滑り止め加工された繊維加工品を得ることができる滑り止め加工剤を提供する。本発明の滑り止め加工剤は、繊維加工品に滑り止め性を付与するための滑り止め加工剤であり、特定の方法で求めたせん断接着強度が１５Ｎ未満であり、かつ特定の方法で求めた静摩擦係数が０．６以上である。【特許請求の範囲】
【請求項１】
繊維加工品に滑り止め性を付与するための滑り止め加工剤であり、
下記方法で求めたせん断接着強度が１５Ｎ未満であり、かつ下記方法で求めた静摩擦係数が０．６以上である、滑り止め加工剤。
（せん断接着強度の求め方）
シェニール基布（ポリエステル製マイクロファイバーのシェニール織物、７０ｍｍ×５０ｍｍ）の裏面に、滑り止め加工剤を、前記シェニール基布の単位面積当たりの前記滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、前記滑り止め加工されたシェニール基布の上側から６．８６Ｎ（７００ｇ）の荷重をかけた状態にて、雰囲気温度４０℃で２４時間静置し、さらに雰囲気温度２３℃で３時間静置して接着された前記滑り止め加工されたシェニール基布と前記ＡＢＳ樹脂基材とを、引張測定装置を用い、雰囲気温度２３℃、試験速度１００ｍｍ／分にて、前記滑り止め加工されたシェニール基布の下端と前記ＡＢＳ樹脂基材の上端とを接着面に平行に引張り、このときの最大荷重をせん断接着強度とする。
（静摩擦係数の求め方）
シェニール基布（ポリエステル製マイクロファイバーのシェニール織物、７０ｍｍ×５０ｍｍ）の裏面に、滑り止め加工剤を、前記シェニール基布の単位面積当たりの前記滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、前記滑り止め加工されたシェニール基布の上側から２６．４６Ｎ（２．７ｋｇ）の荷重をかけた状態にて、雰囲気温度２３℃にて前記滑り止め加工されたシェニール基布を、ばね式手秤を用いて前記ステンレス鋼板に対して平行に引いて静摩擦力を測定し、前記静摩擦力を法線力で除して静摩擦係数を求める。
【請求項２】
繊維加工品に滑り止め性を付与するための滑り止め加工剤であり、
下記方法で求めたせん断接着強度が１５Ｎ未満であり、かつ下記方法で求めた水接触角が８０°以上である、滑り止め加工剤。
（せん断接着強度の求め方）
シェニール基布（ポリエステル製マイクロファイバーのシェニール織物、７０ｍｍ×５０ｍｍ）の裏面に、滑り止め加工剤を、前記シェニール基布の単位面積当たりの前記滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、前記滑り止め加工されたシェニール基布の上側から６．８６Ｎ（７００ｇ）の荷重をかけた状態にて、雰囲気温度４０℃で２４時間静置し、さらに雰囲気温度２３℃で３時間静置して接着された前記滑り止め加工されたシェニール基布と前記ＡＢＳ樹脂基材とを、引張測定装置を用い、雰囲気温度２３℃、試験速度１００ｍｍ／分にて、前記滑り止め加工されたシェニール基布の下端と前記ＡＢＳ樹脂基材の上端とを接着面に平行に引張り、このときの最大荷重をせん断接着強度とする。
（水接触角の求め方）
ガラス板（１２０ｍｍ×１２０×厚さ２ｍｍ）の表面に、滑り止め加工剤を、４ｍｉｌのアプリケーターにて塗布し、雰囲気温度１２０℃で５分間乾燥して形成された塗膜の表面に、雰囲気温度２３℃にて、１μＬの水滴を付着させ、５秒後の水接触角を測定する。
【請求項３】
前記滑り止め加工剤が、水性媒体と、前記水性媒体に分散した重合体粒子とを含む水性分散液であり、
前記重合体粒子が、ウレタン重合体及びアクリル重合体を含む複合体からなる、請求項１又は２記載の滑り止め加工剤。
【請求項４】
繊維加工品に滑り止め性を付与するための滑り止め加工剤であり、
前記滑り止め加工剤が、水性媒体と、前記水性媒体に分散した重合体粒子とを含む水性分散液であり、
前記重合体粒子が、ウレタン重合体及びアクリル重合体を含む複合体からなり、
下記方法で求めた静摩擦係数が０．６以上である、滑り止め加工剤。
（静摩擦係数の求め方）
シェニール基布（ポリエステル製マイクロファイバーのシェニール織物、７０ｍｍ×５０ｍｍ）の裏面に、滑り止め加工剤を、前記シェニール基布の単位面積当たりの前記滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、前記滑り止め加工されたシェニール基布の上側から２６．４６Ｎ（２．７ｋｇ）の荷重をかけた状態にて、雰囲気温度２３℃にて前記滑り止め加工されたシェニール基布を、ばね式手秤を用いて前記ステンレス鋼板に対して平行に引いて静摩擦力を測定し、前記静摩擦力を法線力で除して静摩擦係数を求める。
【請求項５】
繊維加工品に滑り止め性を付与するための滑り止め加工剤であり、
前記滑り止め加工剤が、水性媒体と、前記水性媒体に分散した重合体粒子とを含む水性分散液であり、
前記重合体粒子が、ウレタン重合体及びアクリル重合体を含む複合体からなり、
下記方法で求めた水接触角が８０°以上である、滑り止め加工剤。
（水接触角の求め方）
ガラス板（１２０ｍｍ×１２０×厚さ２ｍｍ）の表面に、滑り止め加工剤を、４ｍｉｌのアプリケーターにて塗布し、雰囲気温度１２０℃で５分間乾燥して形成された塗膜の表面に、雰囲気温度２３℃にて、１μＬの水滴を付着させ、５秒後の水接触角を測定する。
【請求項６】
前記ウレタン重合体が結晶性を有する、請求項３〜５のいずれか一項に記載の滑り止め加工剤。
【請求項７】
前記アクリル重合体のガラス転移温度が−１０℃以下である、請求項３〜６のいずれか一項に記載の滑り止め加工剤。
【請求項８】
請求項１〜７のいずれか一項に記載の滑り止め加工剤によって滑り止め加工された、滑り止め加工された繊維加工品。
【請求項９】
下記方法で求めたせん断接着強度が１５Ｎ未満であり、かつ下記方法で求めた静摩擦係数が０．６以上である、滑り止め加工された繊維加工品。
（せん断接着強度の求め方）
滑り止め加工された繊維加工品（７０ｍｍ×５０ｍｍ）を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、前記滑り止め加工された繊維加工品の上側から６．８６Ｎ（７００ｇ）の荷重をかけた状態にて、雰囲気温度４０℃で２４時間静置し、さらに雰囲気温度２３℃で３時間静置して接着された前記滑り止め加工された繊維加工品と前記ＡＢＳ樹脂基材とを、引張測定装置を用い、雰囲気温度２３℃、試験速度１００ｍｍ／分にて、前記滑り止め加工された繊維加工品の下端と前記ＡＢＳ樹脂基材の上端とを接着面に平行に引張り、このときの最大荷重をせん断接着強度とする。
（静摩擦係数の求め方）
滑り止め加工された繊維加工品（７０ｍｍ×５０ｍｍ）を、滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、前記滑り止め加工された繊維加工品の上側から２６．４６Ｎ（２．７ｋｇ）の荷重をかけた状態にて、雰囲気温度２３℃にて前記滑り止め加工された繊維加工品を、ばね式手秤を用いて前記ステンレス鋼板に対して平行に引いて静摩擦力を測定し、前記静摩擦力を法線力で除して静摩擦係数を求める。
【請求項１０】
下記方法で求めたせん断接着強度が１５Ｎ未満であり、かつ下記方法で求めた水接触角が８０°以上である、滑り止め加工された繊維加工品。
（せん断接着強度の求め方）
滑り止め加工された繊維加工品（７０ｍｍ×５０ｍｍ）を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、前記滑り止め加工された繊維加工品の上側から６．８６Ｎ（７００ｇ）の荷重をかけた状態にて、雰囲気温度４０℃で２４時間静置し、さらに雰囲気温度２３℃で３時間静置して接着された前記滑り止め加工された繊維加工品と前記ＡＢＳ樹脂基材とを、引張測定装置を用い、雰囲気温度２３℃、試験速度１００ｍｍ／分にて、前記滑り止め加工された繊維加工品の下端と前記ＡＢＳ樹脂基材の上端とを接着面に平行に引張り、このときの最大荷重をせん断接着強度とする。
（水接触角の求め方）
滑り止め加工された繊維加工品の滑り止め加工面に、雰囲気温度２３℃にて、１μＬの水滴を付着させ、５秒後の水接触角を測定する。
【請求項１１】
ウレタン重合体及びアクリル重合体が付着している、請求項９又は１０に記載の滑り止め加工された繊維加工品。
【請求項１２】
前記滑り止め加工された繊維加工品の単位面積当たりの前記ウレタン重合体の付着量と前記アクリル重合体の付着量との合計が３〜５００ｇ／ｍ２である、請求項１１に記載の滑り止め加工された繊維加工品。
【請求項１３】
滑り止め加工剤が塗布された繊維加工品を得るために、請求項１〜７のいずれか一項に記載の滑り止め加工剤を、繊維加工品に塗布し、
前記滑り止め加工剤が塗布された繊維加工品を乾燥することを含む、滑り止め加工された繊維加工品の製造方法。
【請求項１４】
前記繊維加工品の単位面積当たりの前記滑り止め加工剤の塗布量が１０〜１０００ｇ／ｍ２である、請求項１３に記載の滑り止め加工された繊維加工品の製造方法。
【請求項１５】
前記滑り止め加工剤の前記繊維加工品への塗布がスプレーコートにより行われる、請求項１３又は１４に記載の滑り止め加工された繊維加工品の製造方法。
【請求項１６】
繊維製品への滑り止め加工剤の噴霧を含む滑り止め加工された繊維加工品の製造方法であって、
前記繊維製品は、下記条件Ａ及び下記条件Ｂのいずれか一方又は両方を満たし、
下記方法で求めた前記噴霧における霧化した前記滑り止め加工剤の乾燥粒径が１５０μｍ未満である、滑り止め加工された繊維加工品の製造方法。
（条件Ａ）
５ｃｍ×５ｃｍの大きさに切断した前記繊維製品を脱イオン水に２分間浸漬し、吸水した脱イオン水の量を計量し、前記繊維製品１ｍ２あたりの吸水量に換算した吸水量Ａが、１０００ｇ／ｍ２以上である。
（条件Ｂ）
３ｇの大きさに切断した前記繊維製品を脱イオン水に２分間浸漬し、吸水した脱イオン水の量を計量し、前記繊維製品１ｇあたりの吸水量に換算した吸水量Ｂが、５ｇ／ｇ以上である。
（乾燥粒径の求め方）
霧化した前記滑り止め加工剤を清浄なガラス基板上に霧化滴が重ならないように付着させ、１２０℃で５分間乾燥させて得られた乾燥した霧化滴２００個の粒径を光学顕微鏡にて測定し平均値を求める。
【請求項１７】
前記滑り止め加工剤が水性分散体である、請求項１６に記載の滑り止め加工された繊維加工品の製造方法。
【請求項１８】
前記滑り止め加工剤がウレタン重合体又はアクリル重合体を含む水性分散体である、請求項１７に記載の滑り止め加工された繊維加工品の製造方法。
【請求項１９】
前記繊維製品がシェニール織物である、請求項１６〜１８のいずれか一項に記載の滑り止め加工された繊維加工品の製造方法。
【請求項２０】
繊維製品への滑り止め加工剤の前記噴霧が、スプレーコートにより行われる、請求項１６〜１９のいずれか一項に記載の製造方法。
【発明の詳細な説明】
【技術分野】
【０００１】
本発明は、滑り止め加工剤、滑り止め加工された繊維加工品、及び滑り止め加工された繊維加工品の製造方法に関する。
本願は、２０１８年６月２９日に日本に出願された特願２０１８−１２４１７２号に基づき優先権を主張し、その内容をここに援用する。
【背景技術】
【０００２】
敷物（玄関マット、キッチンマット、ラグ、カーペット、テーブルクロス、ランチョンマット等）等の繊維加工品においては、繊維加工品に触れた際に、繊維加工品が滑って転びそうになったり、繊維加工品の位置がずれたりすることを防止するために、繊維加工品の裏面が滑り止め加工剤によって滑り止め加工されることがある。【０００３】
滑り止め加工剤の中でも、水性媒体に重合体成分が分散した水性の滑り止め加工剤は、多様な加工寸法、多様な形態に容易に対応でき、有機溶剤をほとんど含まないことから、幅広い用途への展開が期待される。【０００４】
水性樹脂を含む滑り止め加工剤としては、下記のものが提案されている。
（１）架橋構造を有するウレタン樹脂を含む、敷物裏打ち用水性樹脂組成物（特許文献１）。
（２）カルボニル基含有アクリル系共重合体、有機ヒドラジン誘導体、及び熱膨張性カプセル粒子を含む水性分散液（特許文献２）。
【先行技術文献】
【特許文献】
【０００５】
【特許文献１】特開２００１−１０６８９６号公報
【特許文献２】特開２００９−６６７８２号公報
【発明の概要】
【発明が解決しようとする課題】
【０００６】
脱衣所、台所等の、水で床が濡れることがある場所で用いられるマット等については、濡れた床に対しても滑らないことが求められる。
（１）の敷物裏打ち用水性樹脂組成物によって滑り止め加工された繊維加工品は、裏面が非粘着性で床等を汚しにくい。しかし、濡れた床等に対する滑り止め性が十分でなく、用途が限られる。
（２）の水性分散液によって滑り止め加工された繊維加工品は、乾燥した床等に対する滑り止め性に優れる。しかし、濡れた床等に対する滑り止め性が十分でなく、また、床等に対する非粘着性に劣り、用途が限られる。【０００７】
本発明は、濡れた床等に対する滑り止め性及び床等に対する非粘着性に優れた滑り止め加工された繊維加工品とその製造方法、ならびに濡れた床等に対する滑り止め性及び床等に対する非粘着性に優れた、滑り止め加工された繊維加工品を得ることができる滑り止め加工剤を提供する。
【課題を解決するための手段】
【０００８】
本発明は、下記の態様を有する。
［１］繊維加工品に滑り止め性を付与するための滑り止め加工剤であり、
後記「せん断接着強度の求め方Ｉ」で求めたせん断接着強度が１５Ｎ未満であり、かつ後記「静摩擦係数の求め方Ｉ」で求めた静摩擦係数が０．６以上である、滑り止め加工剤。
［２］繊維加工品に滑り止め性を付与するための滑り止め加工剤であり、
後記「せん断接着強度の求め方Ｉ」で求めたせん断接着強度が１５Ｎ未満であり、かつ後記「水接触角の求め方Ｉ」で求めた水接触角が８０°以上である、滑り止め加工剤。
［３］前記滑り止め加工剤が、水性媒体と、前記水性媒体に分散した重合体粒子とを含む水性分散液であり、
前記重合体粒子が、ウレタン重合体及びアクリル重合体を含む複合体からなる、［１］又は［２］記載の滑り止め加工剤。
［４］繊維加工品に滑り止め性を付与するための滑り止め加工剤であり、
前記滑り止め加工剤が、水性媒体と、前記水性媒体に分散した重合体粒子とを含む水性分散液であり、
前記重合体粒子が、ウレタン重合体及びアクリル重合体を含む複合体からなり、
後記「静摩擦係数の求め方Ｉ」で求めた静摩擦係数が０．６以上である、滑り止め加工剤。
［５］繊維加工品に滑り止め性を付与するための滑り止め加工剤であり、
前記滑り止め加工剤が、水性媒体と、前記水性媒体に分散した重合体粒子とを含む水性分散液であり、
前記重合体粒子が、ウレタン重合体及びアクリル重合体を含む複合体からなり、
後記「水接触角の求め方Ｉ」で求めた水接触角が８０°以上である、滑り止め加工剤。
（水接触角の求め方）
ガラス板（１２０ｍｍ×１２０×厚さ２ｍｍ）の表面に、滑り止め加工剤を、４ｍｉｌのアプリケーターにて塗布し、雰囲気温度１２０℃で５分間乾燥して形成された塗膜の表面に、雰囲気温度２３℃にて、１μＬの水滴を付着させ、５秒後の水接触角を測定する。
［６］前記ウレタン重合体が結晶性を有する、［３］〜［５］のいずれかに記載の滑り止め加工剤。
［７］前記アクリル重合体のガラス転移温度が−１０℃以下である、［３］〜［６］のいずれかに記載の滑り止め加工剤。
［８］［１］〜［７］のいずれかに記載の滑り止め加工剤によって滑り止め加工された、滑り止め加工された繊維加工品。
［９］後記「せん断接着強度の求め方ＩＩ」で求めたせん断接着強度が１５Ｎ未満であり、かつ後記「静摩擦係数の求め方ＩＩ」で求めた静摩擦係数が０．６以上である、滑り止め加工された繊維加工品。
［１０］後記「せん断接着強度の求め方ＩＩ」で求めたせん断接着強度が１５Ｎ未満であり、かつ後記「水接触角の求め方ＩＩ」で求めた水接触角が８０°以上である、滑り止め加工された繊維加工品。
［１１］ウレタン重合体及びアクリル重合体が付着している、［９］又は［１０］に記載の滑り止め加工された繊維加工品。
［１２］前記滑り止め加工された繊維加工品の単位面積当たりの前記ウレタン重合体の付着量と前記アクリル重合体の付着量との合計が３〜５００ｇ／ｍ２である、［１１］に記載の滑り止め加工された繊維加工品。
［１３］滑り止め加工剤が塗布された繊維加工品を得るために、［１］〜［７］のいずれかに記載の滑り止め加工剤を、繊維加工品に塗布し、
前記滑り止め加工剤が塗布された繊維加工品を乾燥することを含む、滑り止め加工された繊維加工品の製造方法。
［１４］前記繊維加工品の単位面積当たりの前記滑り止め加工剤の塗布量が１０〜１０００ｇ／ｍ２である、［１３］に記載の滑り止め加工された繊維加工品の製造方法。
［１５］前記滑り止め加工剤の前記繊維加工品への塗布がスプレーコートにより行われる、［１３］又は［１４］に記載の滑り止め加工された繊維加工品の製造方法。
［１６］繊維製品への滑り止め加工剤の噴霧を含む滑り止め加工された繊維加工品の製造方法であって、
前記繊維製品は、下記条件Ａ及び下記条件Ｂのいずれか一方又は両方を満たし、
下記方法で求めた前記噴霧における霧化した前記滑り止め加工剤の乾燥粒径が１５０μｍ未満である、滑り止め加工された繊維加工品の製造方法。
（条件Ａ）
５ｃｍ×５ｃｍの大きさに切断した前記繊維製品を脱イオン水に２分間浸漬し、吸水した脱イオン水の量を計量し、前記繊維製品１ｍ２あたりの吸水量に換算した吸水量Ａが、１０００ｇ／ｍ２以上である。
（条件Ｂ）
３ｇの大きさに切断した前記繊維製品を脱イオン水に２分間浸漬し、吸水した脱イオン水の量を計量し、前記繊維製品１ｇあたりの吸水量に換算した吸水量Ｂが、５ｇ／ｇ以上である。
（乾燥粒径の求め方）
霧化した前記滑り止め加工剤を清浄なガラス基板上に霧化滴が重ならないように付着させ、１２０℃で５分間乾燥させて得られた乾燥した霧化滴２００個の粒径を光学顕微鏡にて測定し平均値を求める。
［１７］前記滑り止め加工剤が水性分散体である、［１６］に記載の滑り止め加工された繊維加工品の製造方法。
［１８］前記滑り止め加工剤がウレタン重合体又はアクリル重合体を含む水性分散体である、［１７］に記載の滑り止め加工された繊維加工品の製造方法。
［１９］前記繊維製品がシェニール織物である、［１６］〜［１８］のいずれかに記載の滑り止め加工された繊維加工品の製造方法。
［２０］繊維製品への滑り止め加工剤の前記噴霧が、スプレーコートにより行われる、［１６］〜［１９］のいずれかに記載の製造方法。【０００９】
（せん断接着強度の求め方Ｉ）
シェニール基布（ポリエステル製マイクロファイバーのシェニール織物、７０ｍｍ×５０ｍｍ）の裏面に、滑り止め加工剤を、シェニール基布の単位面積当たりの滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、滑り止め加工されたシェニール基布の上側から６．８６Ｎ（７００ｇ）の荷重をかけた状態にて、雰囲気温度４０℃で２４時間静置し、さらに雰囲気温度２３℃で３時間静置して接着された滑り止め加工されたシェニール基布とＡＢＳ樹脂基材とを、引張測定装置を用い、雰囲気温度２３℃、試験速度１００ｍｍ／分にて、滑り止め加工されたシェニール基布の下端とＡＢＳ樹脂基材の上端とを接着面に平行に引張り、このときの最大荷重をせん断接着強度とする。【００１０】
（静摩擦係数の求め方Ｉ）
シェニール基布（ポリエステル製マイクロファイバーのシェニール織物、７０ｍｍ×５０ｍｍ）の裏面に、滑り止め加工剤を、シェニール基布の単位面積当たりの滑り止め加工剤に含まれる重合体成分の付着量が３５ｇ／ｍ２となるようにハンドスプレーを用いて塗布し、雰囲気温度１２０℃で５分間乾燥して得られた滑り止め加工されたシェニール基布を、滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、滑り止め加工されたシェニール基布の上側から２６．４６Ｎ（２．７ｋｇ）の荷重をかけた状態にて、雰囲気温度２３℃にて滑り止め加工されたシェニール基布を、ばね式手秤を用いてステンレス鋼板に対して平行に引いて静摩擦力を測定し、静摩擦力を法線力で除して静摩擦係数を求める。【００１１】
（水接触角の求め方Ｉ）
ガラス板（１２０ｍｍ×１２０×厚さ２ｍｍ）の表面に、滑り止め加工剤を、４ｍｉｌのアプリケーターにて塗布し、雰囲気温度１２０℃で５分間乾燥して形成された塗膜の表面に、雰囲気温度２３℃にて、１μＬの水滴を付着させ、５秒後の水接触角を測定する。【００１２】
（せん断接着強度の求め方ＩＩ）
滑り止め加工された繊維加工品（７０ｍｍ×５０ｍｍ）を、滑り止め加工面を下にしてＡＢＳ樹脂基材（９０ｍｍ×５０ｍｍ×厚さ３ｍｍ）の上に接着面が５０ｍｍ×５０ｍｍとなるように重ね、滑り止め加工された繊維加工品の上側から６．８６Ｎ（７００ｇ）の荷重をかけた状態にて、雰囲気温度４０℃で２４時間静置し、さらに雰囲気温度２３℃で３時間静置して接着された滑り止め加工された繊維加工品とＡＢＳ樹脂基材とを、引張測定装置を用い、雰囲気温度２３℃、試験速度１００ｍｍ／分にて、滑り止め加工された繊維加工品の下端とＡＢＳ樹脂基材の上端とを接着面に平行に引張り、このときの最大荷重をせん断接着強度とする。【００１３】
（静摩擦係数の求め方ＩＩ）
滑り止め加工された繊維加工品（７０ｍｍ×５０ｍｍ）を、滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、滑り止め加工された繊維加工品の上側から２６．４６Ｎ（２．７ｋｇ）の荷重をかけた状態にて、雰囲気温度２３℃にて滑り止め加工された繊維加工品を、ばね式手秤を用いてステンレス鋼板に対して平行に引いて静摩擦力を測定し、静摩擦力を法線力で除して静摩擦係数を求める。【００１４】
（水接触角の求め方ＩＩ）
滑り止め加工された繊維加工品の滑り止め加工面に、雰囲気温度２３℃にて、１μＬの水滴を付着させ、５秒後の水接触角を測定する。
【発明の効果】
【００１５】
本発明の滑り止め加工剤によれば、濡れた床等に対する滑り止め性及び床等に対する非粘着性に優れた滑り止め加工された繊維加工品を得ることができる。
本発明の滑り止め加工された繊維加工品は、濡れた床等に対する滑り止め性及び床等に対する非粘着性に優れ、幅広い用途に利用できる。
本発明の滑り止め加工された繊維加工品の製造方法によれば、濡れた床等に対する滑り止め性及び床等に対する非粘着性に優れ、幅広い用途に利用できる滑り止め加工された繊維加工品を製造できる。
【発明を実施するための形態】
【００１６】
本明細書における「粘度」は、Ｂ型粘度計を用い、２５℃に調温したサンプルを回転数６０ｒｐｍの条件で測定した値である。
本明細書における「固形分」は、サンプル１ｇを１０５℃の乾燥機にて２時間乾燥した残分から求めた値である。
本明細書における「質量平均分子量」は、重合体を溶媒に溶解し、ゲルパーミエイションクロマトグラフィーを用いて分子量を測定し、ポリスチレン換算によって求めた値である。
【００１７】
本明細書における「結晶性を有するウレタン重合体」は、示差走査熱量測定（ＤＳＣ）において吸熱ピークが観測されるウレタン重合体である。吸熱ピークは、示差走査熱量計（セイコーインスツルメンツ社製、ＥＸＳＴＡＲ６０００）を用い、０．００５〜０．０１ｇの試料をアルミニウム製パンに精秤し、昇温速度１０℃／ｍｉｎで、０℃から２００℃まで昇温したときのＤＳＣ曲線で確認できる。
【００１８】
本明細書における「ガラス転移温度」（以下、「Ｔｇ」とも記す。）は、ポリマーハンドブック［Ｐｏｌｙｍｅｒ  ＨａｎｄＢｏｏｋ（Ｊ．Ｂｒａｎｄｒｕｐ、Ｉｎｔｅｒｓｃｉｅｎｃｅ、１９８９）］に記載されているモノマーのホモポリマーのＴｇ値を用いてＦＯＸの式から算出した値である。ポリマーハンドブックに記載がない場合、モノマーのホモポリマーのＴｇ値は、モノマー製造企業のカタログに記載の値を採用し、カタログにも記載がない場合は、ＪＩＳ  Ｋ  ７１２１：１９８７に準拠し、示差走査熱量測定（ＤＳＣ）で求めた中間点ガラス転移温度を採用する。
本明細書における「平均粒子径」は、光子相関法による粒子径分布測定装置（例えば、大塚電子社製の濃厚系粒径アナライザーＦＰＡＲ−１０００）を用いて室温下にて測定し、キュムラント解析によって算出した散乱光強度基準による調和平均粒子径である。
【００１９】
本明細書における「（メタ）アクリル」は、アクリル及びメタクリルの総称である。
本明細書における「（メタ）アクリレート」は、アクリレート及びメタクリレートの総称である。
【００２０】
本明細書における「重合体成分」は、滑り止め加工剤に含まれる、縮合重合体（ウレタン重合体等）、付加重合体（アクリル重合体等）等の樹脂成分である。
【００２１】
本明細書及び請求の範囲において数値範囲を示す「〜」は、その前後に記載された数値を下限値及び上限値として含むことを意味する。
【００２２】
＜＜滑り止め加工剤＞＞
本発明の滑り止め加工剤は、繊維加工品に滑り止め性を付与するためのものである。
本発明の滑り止め加工剤によって繊維加工品の裏面及び表面のいずれか一方又は両方を滑り止め加工することによって、繊維加工品に触れた際に、繊維加工品が滑って転びそうになったり、繊維加工品の位置がずれたりすることを防止できる。
【００２３】
本発明の滑り止め加工剤としては、水性媒体に重合体成分が分散している水性分散液、有機溶媒に重合体成分が溶解している重合体溶液等が挙げられ、加工場において空気環境を汚染しない点から、水性分散液が好ましい。
【００２４】
滑り止め加工剤の粘度は、１０〜１０００００ｍＰａ・ｓが好ましい。
滑り止め加工剤の粘度が前記下限値以上であれば、滑り止め加工剤が繊維加工品に染み込みにくく、滑り止め性が発現されやすい。滑り止め加工剤の粘度が前記上限値以下であれば、繊維加工品の滑り止め加工方法が限定されにくい。
【００２５】
滑り止め加工剤の固形分は、１０〜６０質量％が好ましい。
滑り止め加工剤の固形分が前記下限値以上であれば、繊維加工品に塗布した後の滑り止め加工剤の乾燥が速い。滑り止め加工剤の固形分が前記上限値以下であれば、繊維加工品の滑り止め加工方法が限定されにくい。
【００２６】
＜滑り止め加工剤の第１の態様＞
本発明の滑り止め加工剤の第１の態様は、上述した「せん断接着強度の求め方Ｉ」で求めたせん断接着強度が１５Ｎ未満となるものであり、かつ上述した「静摩擦係数の求め方Ｉ」で求めた静摩擦係数が０．６以上となるものである。
【００２７】
「せん断接着強度の求め方Ｉ」で求めたせん断接着強度が１５Ｎ未満となる滑り止め加工剤によれば、滑り止め加工された繊維加工品の床等に対する非粘着性に優れ、長期間の使用においても床等を汚しにくい。せん断接着強度は、１２Ｎ未満が好ましい。
【００２８】
「静摩擦係数の求め方Ｉ」で求めた静摩擦係数が０．６以上となる滑り止め加工剤によれば、滑り止め加工された繊維加工品の濡れた床等に対する滑り止め性に優れる。また、「静摩擦係数の求め方Ｉ」で求めた静摩擦係数が０．７以上となる滑り止め加工剤によれば、滑り止め加工された面積の小さな繊維加工品においても濡れた床等に対する十分な滑り止め性を発揮する。静摩擦係数は０．８５以上がより好ましい。
【００２９】
「せん断接着強度の求め方Ｉ」で求めたせん断接着強度が１５Ｎ未満となるものであり、かつ「静摩擦係数の求め方Ｉ」で求めた静摩擦係数が０．６以上となるものである滑り止め加工剤としては、例えば、後述する水性分散液Ｘが挙げられる。
【００３０】
以上説明した本発明の滑り止め加工剤の第１の態様にあっては、「せん断接着強度の求め方Ｉ」で求めたせん断接着強度が１５Ｎ未満となるものであり、かつ「静摩擦係数の求め方Ｉ」で求めた静摩擦係数が０．６以上となるものであるため、濡れた床等に対する滑り止め性及び床等に対する非粘着性に優れた滑り止め加工された繊維加工品を得ることができる。また、これらの滑り止め加工された繊維加工品は、濡れた床等に対する滑り止め性及び床等に対する非粘着性に優れるため、幅広い用途に利用できる。
【００３１】
＜滑り止め加工剤の第２の態様＞
本発明の滑り止め加工剤の第２の態様は、上述した「せん断接着強度の求め方Ｉ」で求めたせん断接着強度が１５Ｎ未満となるものであり、かつ上述した「水接触角の求め方Ｉ」で求めた水接触角が８０°以上となるものである。
【００３２】
「せん断接着強度の求め方Ｉ」で求めたせん断接着強度が１５Ｎ未満となる滑り止め加工剤によれば、滑り止め加工された繊維加工品の床等に対する非粘着性に優れ、長期間の使用においても床等を汚しにくい。せん断接着強度は、１２Ｎ未満が好ましい。
【００３３】
「水接触角の求め方Ｉ」で求めた水接触角が８０°以上となる滑り止め加工剤によれば、滑り止め加工された繊維加工品の濡れた床等に対する滑り止め性に優れる。水接触角は、８５以上が好ましい。
【００３４】
「せん断接着強度の求め方Ｉ」で求めたせん断接着強度が１５Ｎ未満となるものであり、かつ「水接触角の求め方Ｉ」で求めた水接触角が８０°以上となるものである滑り止め加工剤としては、例えば、後述する水性分散液Ｘが挙げられる。
【００３５】
以上説明した本発明の滑り止め加工剤の第２の態様にあっては、「せん断接着強度の求め方Ｉ」で求めたせん断接着強度が１５Ｎ未満となるものであり、かつ「水接触角の求め方Ｉ」で求めた水接触角が８０°以上となるものであるため、濡れた床等に対する滑り止め性及び床等に対する非粘着性に優れた滑り止め加工された繊維加工品を得ることができる。また、これらの滑り止め加工された繊維加工品は、濡れた床等に対する滑り止め性及び床等に対する非粘着性に優れるため、幅広い用途に利用できる。
【００３６】
＜滑り止め加工剤の第３の態様＞
本発明の滑り止め加工剤の第３の態様は、後述する水性分散液Ｘであり、かつ上述した「静摩擦係数の求め方Ｉ」で求めた静摩擦係数が０．６以上となるものである。
【００３７】
後述する水性分散液Ｘによれば、滑り止め加工された繊維加工品の滑り止め性と非粘着性のバランスに優れる。
【００３８】
「静摩擦係数の求め方Ｉ」で求めた静摩擦係数が０．６以上となる滑り止め加工剤によれば、滑り止め加工された繊維加工品の濡れた床等に対する滑り止め性に優れる。また、「静摩擦係数の求め方Ｉ」で求めた静摩擦係数が０．７以上となる滑り止め加工剤によれば、滑り止め加工された面積の小さな繊維加工品においても濡れた床等に対する十分な滑り止め性を発揮する。静摩擦係数は０．８５以上がより好ましい。
【００３９】
以上説明した本発明の滑り止め加工剤の第３の態様にあっては、後述する水性分散液Ｘであり、かつ「静摩擦係数の求め方Ｉ」で求めた静摩擦係数が０．６以上となるものであるため、濡れた床等に対する滑り止め性及び床等に対する非粘着性に優れた滑り止め加工された繊維加工品を得ることができる。また、これらの滑り止め加工された繊維加工品は、濡れた床等に対する滑り止め性及び床等に対する非粘着性に優れるため、幅広い用途に利用できる。
【００４０】
＜滑り止め加工剤の第４の態様＞
本発明の滑り止め加工剤の第３の態様は、後述する水性分散液Ｘであり、かつ上述した「水接触角の求め方Ｉ」で求めた水接触角が８０°以上となるものである。
【００４１】
後述する水性分散液Ｘによれば、滑り止め加工された繊維加工品の滑り止め性と非粘着性のバランスに優れる。
【００４２】
「水接触角の求め方Ｉ」で求めた水接触角が８０°以上となる滑り止め加工剤によれば、滑り止め加工された繊維加工品の濡れた床等に対する滑り止め性に優れる。水接触角は、８５°以上が好ましい。
【００４３】
以上説明した本発明の滑り止め加工剤の第４の態様にあっては、後述する水性分散液Ｘであり、かつ「水接触角の求め方Ｉ」で求めた水接触角が８０°以上となるものであるため、濡れた床等に対する滑り止め性及び床等に対する非粘着性に優れた滑り止め加工された繊維加工品を得ることができる。また、これらの滑り止め加工された繊維加工品は、濡れた床等に対する滑り止め性及び床等に対する非粘着性に優れるため、幅広い用途に利用できる。
【００４４】
＜水性分散液Ｘ＞
水性分散液Ｘは、水性媒体と、水性媒体に分散した重合体粒子とを含む。
水性分散液Ｘは、本発明の効果を損なわない範囲において、必要に応じて水性媒体及び重合体粒子以外の成分（以下、「他の成分」とも記す。）をさらに含んでいてもよい。
【００４５】
（水性媒体）
水性媒体は、重合体粒子の分散媒となるものであり、水を含む。
水性媒体は、水のみからなるものであってもよく、水と水溶性有機溶媒とからなるものであってもよい。
水溶性有機溶媒としては、アルコール（メタノール、エタノール、イソプロパノール等）、ケトン（アセトン、メチルエチルケトン等）、グリコールエーテル（ブチルセロソルブ、プロピレングリコールモノメチルエーテル等）等が挙げられる。
【００４６】
ＶＯＣ低減の観点から、水性媒体としては水のみが好ましいが、水溶性有機溶媒を含んでもよい。水性媒体が水溶性有機溶媒を含む場合、水性媒体に占める水溶性有機溶媒の含有割合は、０質量％を超え２０質量％以下が好ましく、０質量％を超え１０質量％以下がより好ましい。
水性媒体が水溶性有機溶媒を含む場合、水溶性有機溶媒としては、アルコール系溶媒またはグリコール系溶媒等が好ましい。
【００４７】
（重合体粒子）
重合体粒子は、ウレタン重合体及びアクリル重合体を含む複合体からなる。特に、重合体粒子は、水性媒体に分散しうる、ウレタン重合体及びアクリル重合体を含む複合体からなる。
【００４８】
複合体は、例えば、ウレタン重合体の存在下に（メタ）アクリル系単量体を含むラジカル重合性単量体を重合して得られるものであってよい。ウレタン重合体及びアクリル重合体を含む複合体からなる重合体粒子は、滑り止め性と非粘着性のバランスに優れる。
【００４９】
重合体粒子を構成する複合体は、本発明の効果を損なわない範囲において、必要に応じてウレタン重合体及びアクリル重合体以外の成分をさらに含んでいてもよい。
【００５０】
ウレタン重合体及びアクリル重合体の合計のうち、アクリル重合体の割合は、１０質量％以上９０質量％未満が好ましい。
アクリル重合体の割合が前記下限値以上であれば、重合体粒子による滑り止め性がさらに優れる。アクリル重合体の割合が前記上限値未満であれば、重合体粒子による非粘着性がさらに優れる。また、滑り止め加工された繊維加工品の耐洗濯性に優れる。
【００５１】
（ウレタン重合体）
ウレタン重合体は、多価アルコールと多価イソシアネートとを反応させて得られる樹脂である。
【００５２】
多価アルコールは、１分子中に２つ以上のヒドロキシ基を有する有機化合物である。
多価アルコールとしては、例えば、下記のものが挙げられる。
【００５３】
・低分子量ジオール：エチレングリコール、プロピレングリコール、１，３−プロパンジオール、１，４−ブタンジオール、１，５−ペンタンジオール、３−メチル−１，５−ペンタンジオール、１，６−ヘキサンジオール、ネオペンチルグリコール、ジエチレングリコール、トリメチレングリコール、トリエチレングリコール、テトラエチレングリコール、ジプロピレングリコール、トリプロピレングリコール、ヘキサンジオール、シクロヘキサンジメタノール等。
・３つ以上のヒドロキシ基を有する低分子量ポリオール：グリセリン、トリメチロールプロパン、ペンタエリスリトール等。
・ポリエーテルジオール：ポリエチレングリコール、ポリプロピレングリコール、ポリテトラメチレンエーテルグリコール、低分子量ジオールの少なくとも一種とエチレンオキサイド、プロピレンオキサイド、テトラヒドロフラン等とを付加重合させて得られるポリエーテルジオール等。
・低分子量ジオールの少なくとも一種とジカルボン酸（アジピン酸、セバシン酸、イタコン酸、無水マレイン酸、テレフタル酸、イソフタル酸等）とを重縮合して得られるポリエステルジオール。
・他の多価アルコール：ポリカプロラクトンジオール、ポリカーボネートジオール、ポリブタジエンジオール、水添ポリブタジエンジオール、ポリアクリル酸エステルジオール等。
【００５４】
多価アルコールは、１種を単独で用いてもよく、２種以上を併用してもよい。
多価アルコールは、滑り止め加工剤から形成される塗膜の柔軟性を高くする点からは、ポリエーテルジオールを含むことが好ましい。多価アルコールは、非粘着性を高くする点からは、ポリカーボネートジオールを含むことが好ましい。
【００５５】
多価イソシアネートは、１分子中に２つ以上のイソシアネート基を有する有機化合物である。
多価イソシアネートとしては、例えば、下記のものが挙げられる。
【００５６】
・脂肪族多価イソシアネート：１，６−ヘキサメチレンジイソシアネート等。
・脂環式多価イソシアネート：ジシクロヘキシルメタンジイソシアネート、イソホロンジイソシアネート、１，３−シクロヘキサンジイソシアネート、１，４−シクロヘキサンジイソシアネート等。
・芳香族多価イソシアネート：２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート等。
【００５７】
多価イソシアネートは、１種を単独で用いてもよく、２種以上を併用してもよい。
多価イソシアネートとしては、ウレタン重合体が黄変しにくい点から、脂肪族多価イソシアネート又は脂環式多価イソシアネートが好ましい。
【００５８】
ウレタン重合体の質量平均分子量は、後述する重合体粒子の製造の際にラジカル重合性単量体の反応性が向上する点から、５００以上が好ましく、１０００以上がより好ましい。ウレタン重合体の質量平均分子量は、滑り止め加工された繊維加工品の耐久性の点から、５０万以下が好ましく、１０万以下がより好ましい。例えば、ウレタン重合体の質量平均分子量は、５００〜５０万が好ましく、１０００〜１０万がより好ましい。
【００５９】
ウレタン重合体としては、滑り止め加工された繊維加工品の濡れた床等に対する滑り止め性に優れる点から、結晶性を有するウレタン重合体が好ましい。
結晶性を有するウレタン重合体としては、原料多価アルコールとしてポリエステルジオールを用いたものが挙げられる。
【００６０】
ウレタン重合体の製造方法としては、例えば、ジオキサン等のエーテル中で、多価アルコールと多価イソシアネートとを、ジブチル錫ジラウレート等の触媒を用いて反応させる方法が挙げられる。
【００６１】
（アクリル重合体）
アクリル重合体は、（メタ）アクリル系単量体を含むラジカル重合性単量体を重合してなる重合体である。
アクリル重合体は、（メタ）アクリル系単量体の１種からなる単独重合体であってもよく、（メタ）アクリル系単量体の２種以上からなる共重合体であってもよく、（メタ）アクリル系単量体と他のラジカル重合性単量体との共重合体であってもよい。
【００６２】
（メタ）アクリル系単量体としては、例えば、下記のものが挙げられる。
【００６３】
・炭素原子数１〜１８のアルキル基を有するアルキル（メタ）アクリレート：メチル（メタ）アクリレート、エチル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、シクロヘキシル（メタ）アクリレート、２−エチルヘキシル（メタ）アクリレート、ステアリル（メタ）アクリレート等。
・ヒドロキシ基含有（メタ）アクリレート：２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、グリセロールモノ（メタ）アクリレート等。
・ポリオキシアルキレン基含有（メタ）アクリレート：ヒドロキシポリエチレンオキシドモノ（メタ）アクリレート、ヒドロキシポリプロピレンオキシドモノ（メタ）アクリレート、ヒドロキシ（ポリエチレンオキシド−ポリプロピレンオキシド）モノ（メタ）アクリレート、ヒドロキシ（ポリエチレンオキシド−プロピレンオキシド）モノ（メタ）アクリレート、ヒドロキシ（ポリエチレンオキシド−ポリテトラメチレンオキシド）モノ（メタ）アクリレート、ヒドロキシ（ポリエチレンオキシド−テトラメチレンオキシド）モノ（メタ）アクリレート、ヒドロキシ（ポリプロピレンオキシド−ポリテトラメチレンオキシド）モノ（メタ）アクリレート、ヒドロキシ（ポリプロピレンオキシド−テトラメチレンオキシド）モノ（メタ）アクリレート、メトキシポリエチレンオキシドモノ（メタ）アクリレート、ラウロキシポリエチレンオキシドモノ（メタ）アクリレート、ステアロキシポリエチレンオキシドモノ（メタ）アクリレート、アリロキシポリエチレンオキシドモノ（メタ）アクリレート、ノニルフェノキシポリエチレンオキシドモノ（メタ）アクリレート、ノニルフェノキシポリプロピレンオキシドモノ（メタ）アクリレート、オクトキシ（ポリエチレンオキシド−ポリプロピレンオキシド）モノ（メタ）アクリレート、ノニルフェノキシ（ポリエチレンオキシド−プロピレンオキシド）モノ（メタ）アクリレート等。
・オキシラン基含有（メタ）アクリレート：グリシジル（メタ）アクリレート等。
・ヒドロキシシクロアルキル（メタ）アクリレート：ｐ−ヒドロキシシクロヘキシル（メタ）アクリレート、ｏ−ヒドロキシシクロヘキシル（メタ）アクリレート等。
・ラクトン変性ヒドロキシル基含有（メタ）アクリレート：プラクセル（登録商標。以下同様。）ＦＭ１（商品名、ダイセル社製）、プラクセルＦＭ２（商品名、ダイセル社製）等。
・アミノアルキル（メタ）アクリレート：２−アミノエチル（メタ）アクリレート、２−ジメチルアミノエチル（メタ）アクリレート、２−アミノプロピル（メタ）アクリレート、２−ブチルアミノエチル（メタ）アクリレート等。
・アミド基含有（メタ）アクリル系単量体：（メタ）アクリルアミド、Ｎ−メチロールアクリルアミド、Ｎ−ブトキシメチル（メタ）アクリルアミド、ジアセトンアクリルアミド等。
・カルボキシ基含有（メタ）アクリル系単量体：（メタ）アクリル酸、シュウ酸モノヒドロキシエチル（メタ）アクリレート、テトラヒドロフタル酸モノヒドロキシエチル（メタ）アクリレート、テトラヒドロフタル酸モノヒドロキシプロピル（メタ）アクリレート、５−メチル−１，２−シクロヘキサンジカルボン酸モノヒドロキシエチル（メタ）アクリレート、フタル酸モノヒドロキシエチル（メタ）アクリレート、フタル酸モノヒドロキシプロピル（メタ）アクリレート、マレイン酸モノヒドロキシエチル（メタ）アクリレート、マレイン酸ヒドロキシプロピル（メタ）アクリレート、テトラヒドロフタル酸モノヒドロキシブチル（メタ）アクリレート等。
・多官能（メタ）アクリレート：エチレングリコールジ（メタ）アクリレート、プロピレングリコールジ（メタ）アクリレート、ブチレングリコールジ（メタ）アクリレート、トリメチロールプロパントリ（メタ）アクリレート等。
・金属含有（メタ）アクリル系単量体：ジアクリル酸亜鉛、ジメタクリル酸亜鉛等。
・耐紫外線基含有（メタ）アクリレート：２−（２’−ヒドロキシ−５’−（メタ）アクリロキシエチルフェニル）−２Ｈ−ベンゾトリアゾール、１−（メタ）アクリロイル−４−ヒドロキシ−２，２，６，６−テトラメチルピペリジン、１−（メタ）アクリロイル−４−メトキシ−２，２，６，６−テトラメチルピペリジン、１−（メタ）アクリロイル−４−アミノ−４−シアノ−２，２，６，６−テトラメチルピペリジン等。
・他の（メタ）アクリル系単量体；ジメチルアミノエチル（メタ）アクリレートメチルクロライド塩、アリル（メタ）アクリレート、グリシジル（メタ）アクリレート、（メタ）アクリロニトリル、フェニル（メタ）アクリレート、ベンジル（メタ）アクリレート、イソボルニル（メタ）アクリレート、テトラヒドロフルフリル（メタ）アクリレート、メトキシエチル（メタ）アクリレート、エトキシエチル（メタ）アクリレート等が挙げられる。
【００６４】
他のラジカル重合性単量体としては、例えば、下記のものが挙げられる。
【００６５】
・芳香族ビニル系単量体：スチレン、メチルスチレン等。
・共役ジエン系単量体：１，３−ブタジエン、イソプレン等。
・他のラジカル重合性単量体：酢酸ビニル、塩化ビニル、エチレン、イタコン酸、シトラコン酸、マレイン酸、マレイン酸モノメチル、マレイン酸モノブチル、イタコン酸モノメチル、イタコン酸モノブチル、ビニル安息香酸等。
【００６６】
アクリル重合体の質量平均分子量は、５万〜５００万が好ましい。
アクリル重合体の質量平均分子量は、滑り止め加工された繊維加工品の耐久性の点から、１０万以上がより好ましい。
アクリル重合体の質量平均分子量は、滑り止め加工剤の成膜性の点から、４００万以下がより好ましい。
【００６７】
アクリル重合体のＴｇは、−１０℃以下が好ましく、−６０〜−２０℃がより好ましい。
アクリル重合体のＴｇが前記下限値以上であれば、滑り止め加工された繊維加工品の非粘着性がさらに優れる。アクリル重合体のＴｇが前記上限値以下であれば、滑り止め加工された繊維加工品の濡れた床等に対する滑り止め性がさらに優れる。
【００６８】
（他の成分）
水性分散液Ｘが含んでもよい他の成分としては、添加剤、他のエマルション樹脂、水溶性樹脂等が挙げられる。
【００６９】
添加剤としては、界面活性剤、各種顔料、消泡剤、顔料分散剤、レベリング剤、たれ防止剤、艶消し剤、紫外線吸収剤、光安定化剤、酸化防止剤、耐熱性向上剤、防腐剤、可塑剤、造膜助剤、粘性制御剤、硬化剤等が挙げられる。
他のエマルション樹脂としては、ポリエステル系樹脂、アクリルシリコーン系樹脂、シリコーン系樹脂、フッ素系樹脂、エポキシ系樹脂等が挙げられる。
硬化剤としては、メラミン類、イソシアネート類等が挙げられる。
【００７０】
（水性分散液Ｘの製造）
水性分散液Ｘは、例えば、下記の方法によって製造できる。
・ウレタン重合体水分散液中のウレタン重合体粒子に（メタ）アクリル系単量体を含むラジカル重合性単量体を含浸させてラジカル重合し、ウレタン重合体及びアクリル重合体を含む複合体からなる重合体粒子を形成する方法。
・（メタ）アクリル系単量体を含むラジカル重合性単量体、多価アルコール及び多価イソシアネートの混合液中で多価アルコールと多価イソシアネートとを反応させてウレタン重合体を形成し、混合液を水に分散し、ラジカル重合性単量体をラジカル重合し、ウレタン重合体及びアクリル重合体を含む複合体からなる重合体粒子を形成する方法。
【００７１】
ウレタン重合体水分散液は、ウレタン重合体を水に分散させたものである。ウレタン重合体の水への分散性を高めるために、ウレタン重合体にカルボキシ基及びスルホン酸基の少なくとも一方を導入することが好ましい。特に、ウレタン重合体にスルホン酸基を導入すると、ラジカル重合性単量体の重合安定性が向上する。また、ウレタン重合体を界面活性剤によって乳化してもよい。
【００７２】
ウレタン重合体水分散液中のウレタン重合体粒子の平均粒子径は、最終的に得られる重合体粒子の粒子径が適切なものになり、また、得られる塗膜の物性が向上する点から、１０ｎｍ以上が好ましく、３０ｎｍ以上がより好ましく、４０ｎｍ以上がさらに好ましい。ウレタン重合体水分散液中のウレタン重合体粒子の平均粒子径は、ウレタン重合体水分散液の安定性の点から、１０００ｎｍ以下が好ましく、５００ｎｍ以下がより好ましく、３００ｎｍ以下がさらに好ましい。
例えば、ウレタン重合体水分散液中のウレタン重合体粒子の平均粒子径は、１０〜１０００ｎｍが好ましく、３０〜５００ｎｍがより好ましく、４０〜３００ｎｍがさらに好ましい。
【００７３】
ウレタン重合体水分散液中のウレタン重合体の含有量は、水性分散液Ｘからなる滑り止め加工剤の固形分濃度を１０〜６０質量％の範囲に容易に調整できる点から、１０質量％以上が好ましく、２５質量％以上がより好ましい。ウレタン重合体水分散液中のウレタン重合体の含有量は、水性分散液Ｘからなる滑り止め加工剤が良好な塗工性を発現する点から、７０質量％以下が好ましく、６０質量％以下がより好ましい。
例えば、ウレタン重合体水分散液中のウレタン重合体の含有量は、１０〜７０質量％が好ましく、２５〜６０質量％がより好ましい。
【００７４】
ウレタン重合体水分散液は、市販のウレタン重合体水分散液（ポリウレタンディスパージョン：ＰＵＤ）をそのまま用いてもよい。市販のウレタン重合体水分散液としては、例えば、下記のものが挙げられる。
・第一工業製薬社製：スーパーフレックス（登録商標。以下同様。）１１０、スーパーフレックス１５０、スーパーフレックス２１０、スーパーフレックス３００、スーパーフレックス４２０、スーパーフレックス４６０、スーパーフレックス４７０、スーパーフレックス５００Ｍ、スーパーフレックス６２０、スーパーフレックス６５０、スーパーフレックス７４０、スーパーフレックス８２０、スーパーフレックス８４０、Ｆ−８０８２Ｄ。
・住化コベストロウレタン社製：バイヒドロール（登録商標。以下同様。）ＵＨ２６０６、バイヒドロールＵＨ６５０、バイヒドロールＵＨＸＰ２６４８、バイヒドロールＵＨＸＰ２６５０、インプラニールＤＬＥ、インプラニールＤＬＣ−Ｆ、インプラニールＤＬＮ、インプラニールＤＬＰ−Ｒ、インプラニールＤＬＳ、インプラニールＤＬＵ、インプラニールＸＰ２６１１、インプラニールＬＰＲＳＣ１３８０、インプラニールＬＰＲＳＣ１５３７、インプラニールＬＰＲＳＣ１５５４、インプラニールＤＬ３０４０、ディスパコール（登録商標。以下同様。）Ｕ５３。
・ＤＩＣ社製：ハイドラン（登録商標。以下同様。）ＨＷ−３０１、ＨＷ−３１０、ＨＷ−３１１、ＨＷ−３１２Ｂ、ＨＷ−３３３、ＨＷ−３４０、ＨＷ−３５０、ＨＷ−３７５、ＨＷ−９２０、ＨＷ−９３０、ＨＷ−９４０、ＨＷ−９５０、ＨＷ−９７０、ＡＰ−１０、ＡＰ−２０、ＥＣＯＳ３０００。
・三洋化成工業社製：ユーコート（登録商標。以下同様。）ＵＷＳ−１４５、パーマリン（登録商標。以下同様。）ＵＡ−１５０、パーマリンＵＡ−２００、パーマリンＵＡ−３００、パーマリンＵＡ−３１０、ユーコートＵＸ−３２０、パーマリンＵＡ−３６８、パーマリンＵＡ−３８５、ユーコートＵＸ−２５１０。
・日華化学社製：ネオステッカー（登録商標。以下同様。）１００Ｃ、エバファノール（登録商標。以下同様。）ＨＡ−１０７Ｃ、エバファノールＨＡ−５０Ｃ、エバファノールＨＡ−１７０、エバファノールＨＡ−５６０。
・ＡＤＥＫＡ社製：アデカボンタイター（登録商標。以下同様。）ＵＨＸ−２１０、アデカボンタイターＵＨＸ−２８０等。
【００７５】
ウレタン重合体水分散液は、１種を単独で用いてもよく、２種以上を併用してもよい。
【００７６】
ラジカル重合性単量体の重合に用いるラジカル重合開始剤としては、例えば、下記のものが挙げられる。
・過硫酸塩：過硫酸カリウム、過硫酸ナトリウム、過硫酸アンモニウム等。
・油溶性アゾ化合物：アゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等。
・水溶性アゾ化合物：２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス（１−イミノ−１−ピロリジノ−２−メチルプロパン）及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス［Ｎ−（２−カルボキシエチル）−２−メチルプロピオンアミジン］及びその塩類等。
・有機過酸化物：過酸化ベンゾイル、クメンハイドロパーオキサイド、ｔ−ブチルハイドロパーオキサイド、ｔ−ブチルパーオキシ−２−エチルヘキサノエート、ｔ−ブチルパーオキシイソブチレート等。
【００７７】
ラジカル重合開始剤の添加量は、ラジカル重合性単量体の総量１００質量部に対して、通常０．０１〜１０質量部であり、重合の進行や反応の制御を考慮に入れると、０．０２〜５質量部が好ましい。
【００７８】
アクリル重合体の分子量を調整するために分子量調整剤を用いてもよい。分子量調整剤としては、例えば、下記のものが挙げられる。
【００７９】
メルカプタン類：ｎ−ドデシルメルカプタン、ｔ−ドデシルメルカプタン、ｎ−オクチルメルカプタン、ｎ−テトラデシルメルカプタン、ｎ−ヘキシルメルカプタン等。
ハロゲン化合物：四塩化炭素、臭化エチレン等。
公知の連鎖移動剤：α−メチルスチレンダイマー等。
【００８０】
分子量調整剤の添加量は、ラジカル重合性単量体の総量１００質量部に対して、通常１質量部以下である。
【００８１】
（作用機序）
以上説明した水性分散液Ｘにあっては、水性媒体と、水性媒体に分散した重合体粒子とを含み、重合体粒子が、ウレタン重合体及びアクリル重合体を含む複合体からなるため、水性分散液Ｘからなる滑り止め加工剤によって繊維加工品を滑り止め加工した際に形成される塗膜において、ウレタン重合体及びアクリル重合体が均一に存在する。その結果、アクリル重合体による滑り止め性と、ウレタン重合体による非粘着性の両方が十分に発揮されることになる。
【００８２】
＜＜滑り止め加工された繊維加工品＞＞
本発明の滑り止め加工された繊維加工品は、裏面及び表面のいずれか一方又は両方が滑り止め加工された繊維加工品である。
【００８３】
繊維加工品は、繊維を加工した布帛を有する物品である。繊維加工品は、布帛以外の材料（樹脂フィルム、樹脂成形品、紙、木材、金属、ガラス等）をさらに有していてもよい。
【００８４】
繊維としては、天然繊維、合成繊維等が挙げられる。合成繊維の材料としては、ポリエステル、アクリル樹脂、ポリオレフィン等が挙げられる。
布帛としては、織物、編物、不織布、組物、これらを組み合わせたもの等が挙げられる。織物は、経糸と緯糸とを交差させて織り込んだものである。編物は、糸でループを作り、そのループに次の糸を引っ掛けて連続してループを作ることによって面を形成した編地である。不織布は、繊維を織らずに絡み合わせてシート状にしたものである。組物は、２本の糸を斜めに織り込んだものである。
【００８５】
繊維加工品としては、例えば、敷物（家庭用、業務用、車載用のマット類等）、衣類（手袋、靴下等）等が挙げられる。
【００８６】
＜滑り止め加工された繊維加工品の第１の態様＞
本発明の滑り止め加工された繊維加工品の第１の態様は、本発明の滑り止め加工剤の第１の態様、第２の態様、第３の態様、及び第４の態様のうち、いずれかの滑り止め加工剤によって滑り止め加工された繊維加工品である。滑り止め加工の方法については、後述する。
【００８７】
以上説明した本発明の滑り止め加工された繊維加工品の第１の態様にあっては、本発明の滑り止め加工剤の第１の態様、第２の態様、第３の態様、及び第４の態様のうち、いずれかの滑り止め加工剤によって滑り止め加工されたものであるため、濡れた床等に対する滑り止め性及び床等に対する非粘着性に優れる。また、濡れた床等に対する滑り止め性及び床等に対する非粘着性に優れるため、幅広い用途に利用できる。
【００８８】
＜滑り止め加工された繊維加工品の第２の態様＞
本発明の滑り止め加工された繊維加工品の第２の態様は、上述した「せん断接着強度の求め方ＩＩ」で求めたせん断接着強度が１５Ｎ未満であり、かつ上述した「静摩擦係数の求め方ＩＩ」で求めた静摩擦係数が０．６以上である。
【００８９】
「せん断接着強度の求め方ＩＩ」で求めたせん断接着強度が１５Ｎ未満である滑り止め加工された繊維加工品は、床等に対する非粘着性に優れ、長期間の使用においても床等を汚しにくい。せん断接着強度は、１２Ｎ未満が好ましい。
【００９０】
「静摩擦係数の求め方ＩＩ」で求めた静摩擦係数が０．６以上である滑り止め加工された繊維加工品は、濡れた床等に対する滑り止め性に優れる。また、「静摩擦係数の求め方ＩＩ」で求めた静摩擦係数が０．７以上である滑り止めされた繊維加工品は、滑り止め加工された面積の小さな繊維加工品においても濡れた床等に対する十分な滑り止め性を発揮する。静摩擦係数は０．８５以上がより好ましい。
【００９１】
「せん断接着強度の求め方ＩＩ」で求めたせん断接着強度が１５Ｎ未満であり、かつ「静摩擦係数の求め方ＩＩ」で求めた静摩擦係数が０．６以上である滑り止め加工された繊維加工品としては、例えば、ウレタン重合体及びアクリル重合体が付着している繊維加工品が挙げられる。
ウレタン重合体及びアクリル重合体が付着している繊維加工品は、本発明の効果を損なわない範囲において、必要に応じてウレタン重合体及びアクリル重合体以外の他の成分がさらに付着したものであってもよい。
【００９２】
ウレタン重合体としては、水性分散液Ｘにおいて説明したウレタン重合体と同様のものが挙げられ、好ましい形態も同様である。
アクリル重合体としては、水性分散液Ｘにおいて説明したアクリル重合体と同様のものが挙げられ、好ましい形態も同様である。
他の成分としては、水性分散液Ｘにおいて説明した他の成分と同様のものが挙げられる。
【００９３】
ウレタン重合体及びアクリル重合体が付着している繊維加工品においては、滑り止め加工された繊維加工品の単位面積当たりのウレタン重合体の付着量とアクリル重合体の付着量との合計は、３〜５００ｇ／ｍ２が好ましく、３０〜４００ｇ／ｍ２がより好ましく、５０〜２００ｇ／ｍ２がさらに好ましい。
ウレタン重合体の付着量とアクリル重合体の付着量との合計が前記下限値以上であれば、滑り止め加工された繊維加工品の濡れた床等に対する滑り止め性がさらに優れる。また、滑り止め加工された繊維加工品の耐洗濯性に優れる。ウレタン重合体の付着量とアクリル重合体の付着量との合計が前記上限値以下であれば、滑り止め加工された繊維加工品の風合いに優れる。
【００９４】
本発明の滑り止め加工された繊維加工品の第２の態様は、例えば、本発明の滑り止め加工剤の第１の態様によって繊維加工品を滑り止め加工することによって製造できる。滑り止め加工の方法については、後述する。
【００９５】
以上説明した本発明の滑り止め加工された繊維加工品の第２の態様にあっては、「せん断接着強度の求め方ＩＩ」で求めたせん断接着強度が１５Ｎ未満であり、かつ「静摩擦係数の求め方ＩＩ」で求めた静摩擦係数が０．６以上であるため、濡れた床等に対する滑り止め性及び床等に対する非粘着性に優れる。また、濡れた床等に対する滑り止め性及び床等に対する非粘着性に優れるため、幅広い用途に利用できる。
【００９６】
＜滑り止め加工された繊維加工品の第３の態様＞
本発明の滑り止め加工された繊維加工品の第３の態様は、上述した「せん断接着強度の求め方ＩＩ」で求めたせん断接着強度が１５Ｎ未満であり、かつ上述した「水接触角の求め方ＩＩ」で求めた水接触角が８０°以上である。
【００９７】
「せん断接着強度の求め方ＩＩ」で求めたせん断接着強度が１５Ｎ未満である滑り止め加工された繊維加工品は、床等に対する非粘着性に優れ、長期間の使用においても床等を汚しにくい。せん断接着強度は、１２Ｎ未満が好ましい。
【００９８】
「水接触角の求め方ＩＩ」で求めた水接触角が８０°以上である滑り止め加工された繊維加工品は、濡れた床等に対する滑り止め性に優れる。水接触角は、８５°以上が好ましい。
【００９９】
「せん断接着強度の求め方ＩＩ」で求めたせん断接着強度が１５Ｎ未満であり、かつ「水接触角の求め方ＩＩ」で求めた水接触角が８０°以上である滑り止め加工された繊維加工品としては、例えば、ウレタン重合体及びアクリル重合体が付着している繊維加工品が挙げられる。
ウレタン重合体及びアクリル重合体が付着している繊維加工品としては、滑り止め加工された繊維加工品の第２の態様で説明したものと同様のものが挙げられ、好ましい形態も同様である。
【０１００】
本発明の滑り止め加工された繊維加工品の第３の態様は、例えば、本発明の滑り止め加工剤の第２の態様によって繊維加工品を滑り止め加工することによって製造できる。滑り止め加工の方法については、後述する。
【０１０１】
以上説明した本発明の滑り止め加工された繊維加工品の第３の態様にあっては、「せん断接着強度の求め方ＩＩ」で求めたせん断接着強度が１５Ｎ未満であり、かつ「水接触角の求め方ＩＩ」で求めた水接触角が８０°以上であるため、濡れた床等に対する滑り止め性及び床等に対する非粘着性に優れる。また、濡れた床等に対する滑り止め性及び床等に対する非粘着性に優れるため、幅広い用途に利用できる。
【０１０２】
＜＜滑り止め加工された繊維加工品の製造方法＞＞
＜滑り止め加工された繊維加工品の製造方法の第１の態様＞
本発明の滑り止め加工された繊維加工品の製造方法の第１の態様は、本発明の滑り止め加工剤の第１の態様、第２の態様、第３の態様、及び第４の態様のうち、いずれかの滑り止め加工剤を、繊維加工品に塗布し、乾燥する方法である。
より具体的には、本発明の滑り止め加工された繊維加工品の製造方法の第１の態様は、滑り止め加工剤が塗布された繊維加工品を得るために、本発明の滑り止め加工剤の第１の態様、第２の態様、第３の態様、及び第４の態様のうち、いずれかの滑り止め加工剤を繊維加工品に塗布し、滑り止め加工剤が塗布された繊維加工品を乾燥することを含む方法である。
【０１０３】
滑り止め加工剤の繊維加工品への塗布方法としては、スプレーコート法、ロールコート法、バーコート法、エアナイフコート法、刷毛塗り法、ディッピング法等が挙げられる。滑り止め加工剤の繊維加工品への塗布方法としては、連続生産ラインで、大きさの制約なしで塗布できる点から、スプレーコート法が好ましい。スプレーコート法は、滑り止め加工剤を、エアスプレーを用いて噴霧することによって行われてもよい。
【０１０４】
繊維加工品の単位面積当たりの滑り止め加工剤の塗布量は、１０〜１０００ｇ／ｍ２が好ましく、２０〜８００ｇ／ｍ２がより好ましく、１００〜３００ｇ／ｍ２がさらに好ましい。
滑り止め加工剤の塗布量が前記下限値以上であれば、滑り止め加工された繊維加工品の濡れた床等に対する滑り止め性がさらに優れる。また、滑り止め加工された繊維加工品の耐洗濯性に優れる。滑り止め加工剤の塗布量が前記上限値以下であれば、滑り止め加工された繊維加工品の非粘着性がさらに優れる。
【０１０５】
滑り止め加工剤が塗布された繊維加工品を乾燥することによって、滑り止め加工剤に含まれる水、有機溶媒等の媒体を除去する。
滑り止め加工剤が塗布された繊維加工品の乾燥は、常温で行ってもよく、加熱によって行ってもよい。加熱する場合、加熱温度は、５０〜３００℃が好ましい。また、加熱する場合、加熱時間は、０．１〜６０分間が好ましい。
【０１０６】
以上説明した本発明の滑り止め加工された繊維加工品の製造方法の第１の態様にあっては、本発明の滑り止め加工剤の第１の態様、第２の態様、第３の態様、及び第４の態様のうち、いずれかの滑り止め加工剤を、繊維加工品に塗布し、乾燥する方法であるため、濡れた床等に対する滑り止め性及び床等に対する非粘着性に優れた滑り止め加工された繊維加工品を製造できる。また、本発明の滑り止め加工された繊維加工品の製造方法の第１の態様で製造された滑り止め加工された繊維加工品は、濡れた床等に対する滑り止め性及び床等に対する非粘着性に優れるため、幅広い用途に利用できる。
【０１０７】
＜滑り止め加工された繊維加工品の製造方法の第２の態様＞
本発明の滑り止め加工された繊維加工品の製造方法の第２の態様は、繊維製品への滑り止め加工剤の噴霧を含む。
本発明の滑り止め加工された繊維加工品の製造方法の第２の態様において、滑り止め加工剤が噴霧される繊維製品は、後述の条件Ａ及び後述の条件Ｂのいずれか一方又は両方を満たす。
本発明の滑り止め加工された繊維加工品の製造方法の第２の態様において、繊維製品への滑り止め加工剤の噴霧における霧化した滑り止め加工剤の乾燥粒径は１５０μｍ未満である。
【０１０８】
繊維製品への滑り止め加工剤の噴霧としては、スプレーコート法が挙げられ、スプレーコート法は、滑り止め加工剤を、エアスプレーを用いて噴霧することによって行われてもよい。
【０１０９】
繊維製品の単位面積当たりの滑り止め加工剤の噴霧量は、１０〜１０００ｇ／ｍ２が好ましく、２０〜８００ｇ／ｍ２がより好ましく、１００〜３００ｇ／ｍ２がさらに好ましい。
滑り止め加工剤の噴霧量が前記下限値以上であれば、滑り止め加工された繊維加工品の濡れた床等に対する滑り止め性がさらに優れる。また、滑り止め加工された繊維加工品の耐洗濯性に優れる。滑り止め加工剤の噴霧量が前記上限値以下であれば、滑り止め加工された繊維加工品の非粘着性がさらに優れる。
【０１１０】
滑り止め加工剤が噴霧される繊維製品は、条件Ａ及び条件Ｂのいずれか一方又は両方を満たす。
（条件Ａ）
５ｃｍ×５ｃｍの大きさに切断した前記繊維製品を脱イオン水に２分間浸漬し、吸水した脱イオン水の量を計量し、前記繊維製品１ｍ２あたりの吸水量に換算した吸水量Ａが、１０００ｇ／ｍ２以上である。
（条件Ｂ）
３ｇの大きさに切断した前記繊維製品を脱イオン水に２分間浸漬し、吸水した脱イオン水の量を計量し、前記繊維製品１ｇあたりの吸水量に換算した吸水量Ｂが、５ｇ／ｇ以上である。
【０１１１】
繊維製品への滑り止め加工剤の噴霧における霧化した滑り止め加工剤の乾燥粒径は１５０μｍ未満である。本発明において、霧化した滑り止め加工剤の乾燥粒径は以下の方法で求める。すなわち、霧化した前記滑り止め加工剤を清浄なガラス基板上に霧化滴が重ならないように付着させ、１２０℃で５分間乾燥させて得られた乾燥した霧化滴２００個の粒径を光学顕微鏡にて測定し平均値を求める。
【０１１２】
本発明の滑り止め加工された繊維加工品の製造方法の第２の態様において用いられる繊維製品としては、織物や編物、不織布等が挙げられる。中でも、バスマット等として濡れた床の上で使用されるシェニール織物が好ましい。
【０１１３】
本発明の滑り止め加工された繊維加工品の製造方法の第２の態様において用いられる滑り止め加工剤としては、本発明の滑り止め加工剤の第１の態様、第２の態様、第３の態様、及び第４の態様と同様のものが挙げられ、好ましい形態も同様である。
【０１１４】
以上説明した本発明の滑り止め加工された繊維加工品の製造方法の第２の態様にあっては、噴霧した滑り止め加工剤が繊維製品の内部に浸透しにくく、加工面の表層に樹脂が付着するため、濡れた床等に対する滑り止め性及び床等に対する非粘着性に優れた滑り止め加工された繊維加工品を製造できる。また、本発明の滑り止め加工された繊維加工品の製造方法の第１の態様で製造された滑り止め加工された繊維加工品は、濡れた床等に対する滑り止め性及び床等に対する非粘着性に優れるため、幅広い用途に利用できる。
【実施例】
【０１１５】
以下に本発明の実施例を示す。なお、本実施例における「部」は「質量部」であり、「％」は「質量％」である。【０１１６】
（滑り止め加工された繊維加工品の製造）
シェニール基布（ＩＫＥＡ社製、ＴＯＦＴＢＯ  バスマット、７０ｍｍ×５０ｍｍ）の裏面に、滑り止め加工剤を、シェニール基布の単位面積当たりのウレタン重合体の付着量及びアクリル重合体の付着量の合計が表１又は表２に示す付着量となるようにハンドスプレー（アネスト岩田社製、Ｗ−１０１）を用いて、噴霧エアー圧０．３５ＭＰａで塗布し、雰囲気温度１２０℃で５分間乾燥し、滑り止め加工されたシェニール基布を得た。【０１１７】
（滑り止め性）
滑り止め加工されたシェニール基布を、その滑り止め加工面を下にして、表面に水を３２ｍｇ／ｃｍ２となるように霧吹きで吹き付けた水平なステンレス鋼板（ＪＩＳ規格のＳＵＳ３０４  Ｎｏ．２Ｂ）の上に配置し、滑り止め加工されたシェニール基布の上側から２６．４６Ｎ（２．７ｋｇ）の荷重をかけた状態にて、雰囲気温度２３℃にて滑り止め加工されたシェニール基布を、ばね式手秤（シロ産業社製、Ｍ５０６ＳＴシリーズ）を用いてステンレス鋼板に対して平行に引いて静摩擦力を測定し、得られた静摩擦力を法線力で除して静摩擦係数を求めた。【０１１８】
下記基準にて滑り止め性を評価した。
Ａ：静摩擦係数が０．８５以上である。
Ｂ：静摩擦係数が０．７０以上０．８５未満である。
Ｃ：静摩擦係数が０．６０以上０．７０未満である。
Ｄ：静摩擦係数が０．６０未満である。【０１１９】
（耐洗濯性）
滑り止め加工されたシェニール基布について、下記洗濯工程を１０回繰り返した後に上述の滑り止め性を評価した。
洗濯工程は、洗い１５分、すすぎ３分、すすぎ３分、すすぎ２分、すすぎ２分、脱水５分、屋内乾燥２４時間を１回とした。洗いには４０℃に調温した水を用い、すすぎには２３℃の水を用いた。水量は洗い、すすぎとも２５Ｌであり、洗いに用いた洗剤の量は１８ｇとした。洗濯には２層式洗濯機を用いた。【０１２０】
（非粘着性）
滑り止め加工されたシェニール基布を、その滑り止め加工面を下にしてＡＢＳ樹脂基材（ＴＰ技研社製、黒色、９０ｍｍ×５０ｍｍ×厚さ３ｍｍ）の上に接着面が５０ｍｍ×５０ｍｍとなるように重ね、滑り止め加工されたシェニール基布の上側から６．８６Ｎ（７００ｇ）の荷重をかけた状態にて、雰囲気温度４０℃で２４時間静置し、さらに雰囲気温度２３℃で３時間静置して滑り止め加工されたシェニール基布とＡＢＳ樹脂基材とを接着した。引張測定装置（島津製作所社製、オートグラフＡＧ−ＩＳ５ｋＮ）を用い、雰囲気温度２３℃、試験速度１００ｍｍ／分にて、滑り止め加工されたシェニール基布の下端とＡＢＳ樹脂基材の上端とを接着面に平行に引張り、このときの最大荷重をせん断接着強度とした。【０１２１】
下記基準にて非粘着性を評価した。
Ａ：せん断接着強度が１５．０Ｎ未満である。
Ｂ：せん断接着強度が１５．０Ｎ以上である。【０１２２】
（水接触角）
ガラス板（１２０ｍｍ×１２０×厚さ２ｍｍ）の表面に、滑り止め加工剤を、４ｍｉｌのアプリケーターにて塗布し、雰囲気温度１２０℃で５分間乾燥し、塗膜を形成した。得られた塗膜の表面に、雰囲気温度２３℃にて、１μＬの水滴を付着させ、５秒後の水接触角を測定した。【０１２３】
下記基準にて水接触角を評価した。
Ａ：水接触角が８０°以上である。
Ｂ：水接触角が８０°未満である。【０１２４】
（略号）
ウレタン重合体水分散液Ａ：多価イソシアネートとしてイソホロンジイソシアネート及び１，６−ヘキサメチレンジイソシアネートを用い、多価アルコールとしてポリブチレンアジペートを用いて得られたウレタン重合体Ａを水に分散させたもの（ウレタン重合体粒子の平均粒子径０．１７μｍ、吸熱ピークにおける温度（結晶融解温度）４５℃、固形分４０％）。
ウレタン重合体水分散液Ｂ：多価イソシアネートとしてイソホロンジイソシアネート及び１，６−ヘキサメチレンジイソシアネートを用い、多価アルコールとしてポリブチレンアジペートを用いて得られたウレタン重合体Ｂを水に分散させたもの（ウレタン重合体粒子の平均粒子径０．１５５μｍ、吸熱ピークにおける温度（結晶融解温度）４８℃、固形分４０％）。
ＢＡ：ｎ−ブチルアクリレート（Ｔｇ：−４９℃）。
Ｄａａｍ：ジアセトンアクリルアミド（三菱ケミカル社製、カタログ記載のＴｇ：７７℃）。
ＡＭＡ：アリルメタクリレート（三菱ケミカル社製、カタログ記載のＴｇ：５２℃）。
ＭＭＡ：メタクリル酸メチル（Ｔｇ：１０５℃）。
ＭＡＡ：メタクリル酸（Ｔｇ：２２８℃）。
アデカリアソープＳＲ−１０２５：界面活性剤、ＡＤＥＫＡ社製、固形分２５％。
ニューコール（登録商標。以下同様。）７０７ＳＦ：界面活性剤、日本乳化剤社製、固形分３０％。
パーブチル（登録商標。以下同様。）Ｈ６９：ｔ−ブチルハイドロパーオキサイド水溶液、日油社製、固形分６９％。【０１２５】
［実施例１〜３］
撹拌機、還流冷却管、温度制御装置及び滴下ロートを備えたフラスコに下記の初期原料混合物を仕込み、窒素置換を行った。【０１２６】
（初期原料混合物）
脱イオン水：７３部
ウレタン重合体水分散液Ａ：５００部（固形分２００部）
アデカリアソープＳＲ−１０２５：８．００部（固形分２部）【０１２７】
続いて、下記のアクリル重合体Ａの原料となる単量体混合物をフラスコに仕込み、窒素置換を継続しながら、フラスコの内温を４０℃に昇温した。【０１２８】
（アクリル重合体Ａの原料となる単量体混合物）
ＢＡ：１９７．２部
ＡＭＡ：１．００部
Ｄａａｍ：１．８０部
ニューコール７０７ＳＦ：６．６７部
脱イオン水：８０．０部【０１２９】
続いて、下記の開始剤水溶液及び還元剤水溶液をフラスコ内に添加した。重合発熱によるピークトップ温度を確認した後、フラスコの内温を６０℃に保持した。【０１３０】
（開始剤水溶液）
パーブチルＨ６９：０．１０部
脱イオン水：２．００部【０１３１】
（還元剤水溶液）
硫酸鉄（ＩＩ）七水和物：０．０００４部
エチレンジアミン四酢酸：０．０００５４部
イソアスコルビン酸ナトリウム一水和物：０．０４４部
脱イオン水：２．００部【０１３２】
その後、フラスコ内を４０℃まで冷却し、アジピン酸ヒドラジド０．８３４部、脱イオン水６．０部をフラスコ内に添加して重合体粒子の水分散液を得た。粘度は１９７ｍＰａ・ｓであり、固形分は３５．０％であった。この水分散液を滑り止め加工剤として用いて滑り止め加工されたシェニール基布を得た。ウレタン重合体の付着量及びアクリル重合体の付着量の合計は、表１に示す付着量とした。
評価結果を表１に示す。
滑り止め加工されたシェニール基布は、滑り止め性、耐洗濯性、非粘着性に優れていた。【０１３３】
［実施例４］
ウレタン重合体水分散液Ａをウレタン重合体水分散液Ｂに変更した以外は、実施例１と同様にして作成した水分散液を滑り止め加工剤として用いて、滑り止め加工されたシェニール基布を得た。ウレタン重合体の付着量及びアクリル重合体の付着量の合計は、表１に示す付着量とした。
評価結果を表１に示す。【０１３４】
［実施例５］
アクリル重合体Ａの原料となる単量体混合物を以下のアクリル重合体Ｂの原料となる単量体混合物に変更した以外は、実施例１と同様にして作成した水分散液を滑り止め加工剤として用いて、滑り止め加工されたシェニール基布を得た。ウレタン重合体の付着量及びアクリル重合体の付着量の合計は、表１に示す付着量とした。
評価結果を表１に示す。【０１３５】
（アクリル重合体Ｂの原料となる単量体混合物）
ＭＭＡ：６４．６部
ＢＡ：１３２．６部
ＡＭＡ：１．００部
Ｄａａｍ：１．８０部
ニューコール７０７ＳＦ：６．６７部
脱イオン水：８０．０部【０１３６】
［実施例６］
ハンドスプレーの種類をＬＰＨ−１０１（アネスト岩田社製）に変更し、噴霧エアー圧０．１ＭＰａで塗布した以外は、実施例１と同様にして作成した水分散液を滑り止め加工剤として用いて、滑り止め加工されたシェニール基布を得た。ウレタン重合体の付着量及びアクリル重合体の付着量の合計は、表１に示す付着量とした。
評価結果を表１に示す。【０１３７】
［比較例１］
撹拌機、還流冷却管、温度制御装置及び滴下ロートを備えたフラスコに下記の初期原料混合物を仕込み、窒素置換を行い、８０℃に昇温した。【０１３８】
（初期原料混合物）
脱イオン水：５１０部
アデカリアソープＳＲ−１０２５：０．６０部（固形分０．１５部）【０１３９】
続いて、下記のアクリル重合体Ｃの原料となる単量体混合物の５％をフラスコに仕込み、下記の開始剤水溶液をフラスコ内に添加した。重合発熱によるピークトップ温度を確認した後、フラスコの内温を８０℃で３０分間保持した。【０１４０】
（アクリル重合体Ｃの原料となる単量体混合物）
ＢＡ：４８８部
ＡＭＡ：２．５０部
Ｄａａｍ：４．５０部
ＭＡＡ：５．００部
ニューコール７０７ＳＦ：６．６７部
脱イオン水：８０．０部【０１４１】
（開始剤水溶液）
過硫酸アンモニウム：０．５０部
脱イオン水：２５．０部【０１４２】
続いて、フラスコの内温を８０℃に維持しながら、上記アクリル重合体Ｃの原料となる単量体混合物の残りを３時間かけてフラスコ内に滴下した。滴下した後、フラスコの内温を８０℃に維持しながら１時間保持した。
その後、フラスコ内を４０℃まで冷却し、アジピン酸ヒドラジド２．０８部、脱イオン水１５．０部をフラスコ内に添加してアクリル重合体の水分散液を得た。固形分は４５．１％あった。この水分散液を固形分３５．０％に希釈し、滑り止め加工剤として用いて滑り止め加工されたシェニール基布を得た。アクリル重合体の付着量は、表２に示す付着量とした。
評価結果を表２に示す。
滑り止め加工されたシェニール基布は、初期の滑り止め性に優れるものの、耐洗濯性及び非粘着性に劣っていた。【０１４３】
［比較例２］
ウレタン重合体水分散液Ａを固形分３５．０％に希釈し、滑り止め加工剤として用いて滑り止め加工されたシェニール基布を得た。ウレタン重合体の付着量は、表２に示す付着量とした。
評価結果を表２に示す。
滑り止め加工されたシェニール基布は、非粘着性に優れていたが、滑り止め性に劣っていた。【０１４４】
［比較例３］
ウレタン重合体水分散液Ｂを固形分３５．０％に希釈し、滑り止め加工剤として用いて滑り止め加工されたシェニール基布を得た。ウレタン重合体の付着量は、表２に示す付着量とした。
評価結果を表２に示す。
滑り止め加工されたシェニール基布は、非粘着性に優れていたが、滑り止め性に劣っていた。【０１４５】
【表１】
2020004628.tif 000002
【０１４６】
【表２】
2020004628.tif 000003
【産業上の利用可能性】
【０１４７】
本発明の滑り止め加工剤は、濡れた床等に対する滑り止め性及び床等に対する非粘着性に優れ、幅広い用途に利用できる滑り止め加工された繊維加工品の製造に有用である。
【国際調査報告】
2020004628.tif 000004
2020004628.tif 000005
2020004628.tif 000006
2020004628.tif 000007
2020004628.tif 000008
2020004628.tif 000009
2020004628.tif 000010
2020004628.tif 000011